СПОСОБ ОБРАБОТКИ СТЕРЖНЯ-ПОГЛОТИТЕЛЯ, СОДЕРЖАЩЕГО ЗАГРЯЗНЕННЫЙ КАРБИД БОРА И НАТРИЙ

1. Способ обработки стержня-поглотителя, причем указанный стержень содержит оболочку, в которой находится материал на основе спеченного карбида бора, пористость которого составляет менее 1% от объема материала, причем материал имеет трещины, которые содержат натрий и по меньшей мере одно радиоактивное вещество, при этом способ включает в себя этап обработки, во время которого натрий преобразовывают в карбонат натрия путем реакции карбонизации в результате приведения материала в контакт с реакционной смесью для обработки, содержащей, в молярных процентах, 0,5-5% пара, 5-25% углекислого газа и 74,5-94,5% химически инертного газа, таким образом, что увеличение в объеме карбоната вызывает раскрытие трещин и оболочки, которое начинается по меньшей мере из одной щели, сделанной в оболочке, а также распространение эффектов указанного способа обработки внутри материала.
2. Способ обработки по п. 1, где перед этапом обработки проводят этап предобработки путем приведения материала в контакт с реакционной смесью для предобработки, содержащей, в молярных процентах, 0,5-25% углекислого газа и химически инертный газ в качестве оставшейся части.
3. Способ обработки по п. 1 или 2, где материал имеет форму гранул.
4. Способ обработки по п. 1 или 2, где карбид бора имеет состав с 8,8-20% атомов углерода.
5. Способ обработки по п. 1 или 2, где инертным газом является азот, аргон или их смесь.
6. Способ обработки по п. 1, где приведение в контакт с реакционной смесью для обработки осуществляют при температуре от 40 до 55°С.
7. Способ обработки по п. 2, где приведение в контакт с реакционной смесью для предобработки осуществляют при температуре от 40 до 55°С.
8. Способ обработки по п. 1 или 2, где способ осуществляют в камере, предотвращающей распространение радиоактивности.
9. Способ обработки по п. 8, где камерой, предотвращающей распространение радиоактивности, является перчаточный бокс, горячая камера или химический реактор.
10. Способ обработки по п. 8, где реакционную смесь для обработки или предобработки вводят в камеру, предотвращающую распространение радиоактивности, со скоростью потока, позволяющей ее постоянное обновление по меньшей мере раз в час.